【事件の表示】
　特願２０１０−５０１８３１「バックライト光源用発光装置」拒絶査定不服審判事件〔平成２１年　９月１１日国際公開、ＷＯ２００９／１１０２８５〕について、次のとおり審決する。
【結　論】
　本件審判の請求は、成り立たない。
【理　由】
１　手続の経緯
　本願は、平成２１年２月６日（特許法第４１条に基づく国内優先権主張　平成２０年３月３日）を国際出願日とする出願であって、平成２４年１１月２８日付けで拒絶理由が通知され、平成２５年１月２９日に手続補正がなされたが、同年６月２５日付けで拒絶査定がなされ、これに対し、同年９月２７日に拒絶査定不服審判請求がなされるとともに、これと同時に手続補正がなされた後、当審において、平成２６年１１月７日付けで拒絶理由が通知され、平成２７年１月９日に手続補正がなされたものである。
　
２　本願発明
　本願の請求項に係る発明は、平成２７年１月９日になされた手続補正後の特許請求の範囲の請求項１ないし４に記載された事項により特定されるものと認められるところ、請求項１に係る発明は、次のとおりのものである。
「ピーク波長４３０〜４８０ｎｍの一次光を発する窒化ガリウム系半導体である発光素子と、発光素子から発せられた一次光の一部を吸収して、一次光の波長よりも長い波長を有する二次光を発する波長変換部とを備える白色発光装置であって、上記波長変換部は、緑色系発光蛍光体および赤色発光蛍光体を含み、
　上記緑色系発光蛍光体が、
　　一般式（Ａ）：ＥｕａＳｉｂＡｌｃＯｄＮｅ
（上記一般式（Ａ）中、０．００５≦ａ≦０．４、ｂ＋ｃ＝１２、ｄ＋ｅ＝１６である。）
で実質的に表されるβ型ＳｉＡｌＯＮである２価のユーロピウム付活酸窒化物蛍光体、からなり、
　上記赤色系発光蛍光体が、
　　一般式（Ｃ）：ＭＩＩ２（ＭＩＩＩ１−ｈＭｎｈ）Ｆ６
　ここにおいて、Ｍｎの組成比（濃度）を示すｈの値は０．００１≦ｈ≦０．１である、
（上記一般式（Ｃ）中、ＭＩＩはＬｉ、Ｎａ、Ｋ、ＲｂおよびＣｓから選ばれる少なくとも１種のアルカリ金属元素、ＭＩＩＩはＧｅ、Ｓｉ、Ｓｎ、ＴｉおよびＺｒから選ばれる少なくとも１種の４価の金属元素を示す。）
で実質的に表される４価のマンガン付活フッ化４価金属塩蛍光体からなり、
　前記赤色系発光蛍光体に対し、前記緑色系発光蛍光体が重量比で１５〜４５％の範囲内の混合比率で混合されてなることを特徴とする、バックライト光源用発光装置。」（以下「本願発明」という。）
　
３　引用文献の記載及び引用発明
（１）当審において通知した拒絶の理由に引用した、本願の優先日前に電気通信回線を通じて公衆に利用可能となった文献である、国際公開第２００７／１００８２４号（以下「引用文献１」という。）には、以下の記載がある（下線は当審にて付した。以下同じ。訳は当審による。）。
ア　「25. A backlight apparatus comprising a red line-emitting complex fluoride phosphor material activated with Mn 4+  having a peak emission wavelength between 610 and 650 nm; a green emitting phosphor having a peak emission wavelength between 510 and 550 nm; and either a) a blue LED chip having a peak emission wavelength between 440 and 480 nm, or b) a blue emitting phosphor having a peak emission wavelength between 440 and 480 nm and a violet to near-UV emitting LED chip having a peak emission wavelength from about 370 nm to about 440 nm.・・・
32. The backlight apparatus according to claim 25, wherein said device has a gamut greater than 90% that of the NTSC in the CIE 1931 x, y diagram. 」(特許請求の範囲)
（【請求項２５】
　　
Mn
4+
で活性化された、610〜650nmのピーク放出波長を有する赤色線放出複合フッ化物蛍光体材料；510〜550nmのピーク放出波長を有する緑色放出蛍光体；及びa)440〜480nmのピーク放出波長を有する青色LEDチップ又はb)440〜480nmのピーク放出波長を有する青色放出蛍光体のいずれか、及び約370nm〜約440nmのピーク放出波長を有する近紫外放出LEDチップへの紫色を含む、バックライト装置。
【請求項３２】
　前記機器が、CIE1931x,y図のNTSCの域の90％より大きい域を有する、請求項25記載のバックライト装置。）
　
イ　「[0011] The color gamut of any display apparatus is the area spanned between the color points of the red, green and blue pixels of the display in a chromaticity diagram, e.g. the CIE 1931 x, y diagram. The historical golden standard for displays is the NTSC gamut, defined by 3 sets of color point coordinates (x=0.674 and y=0.326 for red, x=0.218 and y=0.712 for green, and x=0.140 and y=0.080 for blue in the CIE 1931 x,y chromaticity diagram). Generally, a gamut greater than 70% of NTSC is considered acceptable for many backlighting applications, and a gamut greater than 90% of NTSC is considered acceptable for most any such application.
[0012] In order to improve the gamut of LED backlights using yellow phosphors, the yellow light is filtered out, thereby reducing the effective LER of the LED backlight. It would be therefore beneficial to develop LED backlights that can provide LER of 280 lm/Wopt or greater at CCT＞5000K without having yellow phosphors in the package. Red line-emitting phosphors would be particularly suitable for obtaining simultaneously such values for LER and CCT when used with blue or near-UV LED chips, in conjunction with at least a green-emitting and a blue-emitting phosphor, as needed. 」
(［００１１］　ディスプレイ装置の色域は、例えばCIE1931x,y図の色度図中のディスプレイの赤色、緑色及び青色画素の色点間に及ぶ区域である。ディスプレイの歴史的な「最高基準」（“golden standard”）はNTSC域であり、色点座標の3セット（CIE1931x,y色度図中、赤色x=0.674及びy=0.326、緑色x=0.218及びy=0.712及び青色X=0.140及びy=0.080）により規定される。一般に、NTSCの70％より大きい域は、多くのバックライト応用に満足できるとみなされ、NTSCの90％より大きい域は、かかる応用のほとんどに満足できるとみなされる。
［００１２］　黄色蛍光体を使用するLEDバックライトの域を改良するため、黄色光を遮り、それによりLEDバックライトの効果的なLERを減少させる。従って、パッケージ中に黄色蛍光体を有することなく、5000Kより大きいCCTにて280Im/Wopt又はより大きいLERを提供し得るLEDバックライトを開発することが有益であろう。赤色線放出蛍光体は、少なくとも緑色放出又は青色放出蛍光体と併用して、必要に応じて青色又は近紫外LEDチップと共に使用される場合、LER及びCCTのかかる数値を同時に獲得するのに特に好適であろう。）
　
ウ　「BRIEF SUMMARY
[0018] In a first aspect, there is provided a backlight emitting apparatus including a semiconductor light source; wherein the backlight comprises a red line-emitting phosphor having a peak emission wavelength between 610 and 650 nm; a green emitting phosphor having a peak emission wavelength between 510 and 550 nm; and either a) a blue LED chip having a peak emission wavelength between 440 and 480 nm, or b) a blue emitting phosphor having a peak emission wavelength between 440 and 480 nm and a violet to near-UV emitting LED chip having a peak emission wavelength from about 370 nm to about 440 nm. In a particular embodiment, a complex fluoride phosphor material activated with Mn4+ is used as the red line-emitting phosphor.
[0019] In a second aspect, there is provided a light emitting apparatus including a light source and a complex fluoride phosphor material activated with Mn4+. In one embodiment, the complex fluoride phosphor may comprise at least one of: (A) A2[MF5]:Mn4+, where A is selected from Li, Na, K, Rb, Cs, NH4, and combinations thereof; and where M is selected from Al, Ga, In, and combinations thereof; (B) A3 [MF6]: Mn4+, where A is selected from Li, Na, K, Rb, Cs, NH4, and combinations thereof; and where M is selected from Al, Ga, In, and combinations thereof; (C) Zn2[MF7]Mn4+, where M is selected from Al, Ga, In, and combinations thereof; (D) A[ln2F7]:Mn4+ where A is selected from Li, Na, K, Rb, Cs, NH4, and combinations thereof; (E) A2[MF6]:Mn4+, where A is selected from Li, Na, K, Rb, Cs, NH4, and combinations thereof; and where M is selected from Ge, Si, Sn, Ti, Zr, and combinations thereof; (F) E[MF6]:Mn4+, where E is selected from Mg, Ca, Sr, Ba, Zn, and combinations thereof; and where M is selected from Ge, Si, Sn, Ti, Zr, and combinations thereof; (G) Ba0.65Zr0.35F2.70:Mn4+; or (H) A3[ZrF7]:Mn4+ where A is selected from Li, Na, K, Rb, Cs, NH4, and combinations thereof. 」
(（簡単な要約）
［００１８］　第一の局面において、
半導体光源を含むバックライト放出装置
複合フッ化物蛍光体材料は、赤色線放出蛍光体として使用され
［００１９］　第二の局面において、光源及びMn4+で活性化された複合フッ化物蛍光体材料を含む光放出装置が提供されている。或る実施例において、
複合フッ化物蛍光体
AがLi、Na、K、Rb、Cs、NH
4
及びその組み合わせから選択され、MがGe、Si、Sn、Ti、Zr及びその組み合わせから選択されるA
2
[MF
6
]:Mn
4+
を含んでもよい
　
エ　「[0041] The lamp may include any semiconductor visible or UV light source that is capable of producing white light when its emitted radiation is directed onto the phosphor. The preferred peak emission of the LED chip in the present invention will depend on the identity of the phosphors in the disclosed embodiments and may range from, e.g., 250-550 nm. In one preferred embodiment, however, the emission of the LED will be in the near UV to blue- green region and have a peak wavelength in the range from about 370 to about 500 nm. Typically then, the semiconductor light source comprises an LED doped with various impurities. Thus, the LED may comprise a semiconductor diode based on any suitable Hl-V, H-Vl or IV-IV semiconductor layers and having a peak emission wavelength of about 250 to 550 nm. 
[0042] Preferably, the LED may contain at least one semiconductor layer comprising GaN, ZnO or SiC. For example, the LED may comprise a nitride compound semiconductor represented by the formula lnjGajAl k N (where 0≦i; 0j; 0≦k and i+j+k =1) having a peak emission wavelength greater than about 250 nm and less than about 550 nm. Such LED semiconductors are known in the art. The radiation source is described herein as an LED for convenience. However, as used herein, the term is meant to encompass all semiconductor radiation sources including, e.g., semiconductor laser diodes.」
（［００４１］当該ランプは、
放出された放射が蛍光体へ注がれる場合、白色光を生産することが可能な
［００４２］好ましくは、
LEDはGaN
を含んでよ
　
オ　「[0046] This phosphor material 22 is deposited on the LED 12 by any appropriate method. For example, a suspension of the phosphor(s) can be formed, and applied as a phosphor layer to the LED surface. 」
（［００４６］　この
蛍光体材料
LED12上へ付着させる
蛍光体
蛍光体層として適用できる
　
カ　「[0053] By complex fluoride phosphor, it is meant that the phosphor is a coordination compound, containing at least one coordination center (e.g. M in the examples above), surrounded by fluoride ions acting as ligands, and charge-compensated by counter ions (e.g. A in the examples above) as necessary. Complex fluorides are occasionally written down as a combination of simple, binary fluorides (e.g. 3NaF・AlF3 instead of Na3[AlF6]), but such a representation does not indicate the coordination number (in this example, 6) for the ligands around the coordination center. The square brackets (occasionally omitted for simplicity) indicate that the complex ion they encompass is a new chemical species, different from the simple fluoride ion. The activator ion (Mn4+) also acts as a coordination center, substituting part of the centers of the host lattice, e.g. Al3+. The host lattice (including the counter ions) can further modify the excitation and emission properties of the activator ion.・・・
[0058] Figures 5-8 show the emission spectra of several of these phosphors when excited by 365 nm UV light. That is, Figure 5 is a graph of the emission spectrum of a Na2[TiF6]:Mn4+ phosphor. Figure 6 is a graph of the emission spectrum of a K2[SnF6]:Mn4+ phosphor. Figure 7 is a graph of the emission spectrum of Ba[TiF6]:Mn4+ phosphor. Figure 8 is a graph of the emission spectrum of a K3[ZrF7]:Mn4+ phosphor. Figure 11 shows the excitation and emission spectra of a K3[AlF6]:Mn4+ phosphor.
[0059] The above described complex fluoride phosphor compositions activated with Mn4+ can be prepared by taking appropriate raw materials in a ratio sufficient to ensure the desired incorporation level of the activator ion (e.g. between 0.1 and 30 mol.% of the total M content, more preferably between 2 and 15 mol%). 」
（［００５３］　複合フッ化物蛍光体とは、蛍光体が、少なくとも一つの配位中心（例えば上述の例でのM）を含有し、配位子として作用するフッ化物イオンに囲まれ、必要に応じて対イオン（例えば上述の例でのA）により電荷を補償される配位化合物であることを意味する。複合フッ化物は、時折単一、二成分のフッ化物（例えば、Na3[AlF6]の代わりに3NaF・AlF3）の組み合わせとしてみなされるが、かかる表現は、配位中心を取り囲む配位子の配位数（この例では6）を表さない。角括弧（簡略のため時折省略）は、包含する複合イオンが、単一フッ化物イオンとは異なる新しい化学種であることを表す。
活性剤イオン（Mn
4+
）はまた配位中心として作用し、例えばAl
3+
などのホスト格子の中心部分を置換する
［００５８］　図5〜8は、365nmの紫外光により励起した、これらの蛍光体のいくつかの放出スペクトルを示す。つまり、図5はNa2[TiF6]:Mn4+蛍光体の放出スペクトルのグラフである。図6は、K2[SnF6]:Mn4+蛍光体の放出スペクトルのグラフである。図7は、Ba[TiF6]:Mn4+蛍光体の放出スペクトルのグラフである。図8は、K3[ZrF7]:Mn4+蛍光体の放出スペクトルのグラフである。図11は、K3[AlF6]:Mn4+蛍光体の励起及び放出スペクトルを示す。
［００５９］　上に記載した
Mn
4+
で活性化された複合フッ化物蛍光体組成物は、活性剤イオンの望ましい混和レベル（例えば、全M含量が0.1〜30mol.％、より好ましくは2〜15mol％）を十分に確実にできる割合で、適当な原材料を利用することにより調製できる
　
キ　「[0061] The relative amounts of each phosphor in the phosphor material can be described in terms of spectral weight. The spectral weight is the relative amount that each phosphor contributes to the overall emission spectra of the phosphor blend. The spectral weight amounts of all the individual phosphors should add up to 1. A preferred blend comprises a spectral weight of from 0.01 to 0.80 of a phosphor having a peak emission of from about 500 to 610 nm, from 0 to 0.19 of an optional phosphor having a peak emission from about 430 to 500 nm (which would not be needed for excitation with a blue or blue-green LED having a peak emission from about 430 to about 500 nm), and the balance of the blend being one of the above described complex fluoride phosphors, as needed to achieve the targeted CCT value. Any known phosphors suitable for use in near- UV to green LED systems and emitting in the above wavelength ranges may be used. Garnets activated with at least Ce3+ (e.g. YAGrCe, TAG:Ce and their compositional modifications known in the art) are particularly preferred phosphors with a peak emission at about 500 to 610 nm. Other particularly preferred phosphors having a peak emission in the latter range are alkaline earth silicates activated with at least Eu2+, e.g.（Ba、Sr、Ca）2SiO4:Eu2+(“BOS”) and its compositional modifications known in the art.
[0062] It should be noted that various phosphors are described herein in which different elements enclosed in parentheses and separated by commas, such as in the case of (Ba,Sr,Ca)2SiO4:Eu2+. As understood by those skilled in the art, this type of notation means that the phosphor can include any or all of those specified elements in the formulation in any ratio. That is, this type of notation for the above phosphor, for example, has the same meaning as (BaaSrbCa1-a-b)2SiO4:Eu2+, where a and b can vary from 0 to 1, including the values of 0 and 1.
[0063] As detailed above, an LED backlight device or apparatus may also be produced. As used herein, the terms device and apparatus are meant to include not only a single LED light or backlight, but also the arrangement of two or more LED backlights on a circuit board or in another type of array. 
[0064] A red line-emitting phosphor having a peak emission wavelength between 610 and 650 nm may be used to prepare an LED backlight device, in conjunction with at least a green emitting phosphor (e.g. with a peak emission wavelength between 510 and 550 nm) and either a blue LED chip or a blue emitting phosphor (e.g. with a peak emission wavelength between 440 and 480 nm) and a violet to near-UV emitting LED chip (e.g. having a peak emission wavelength from about 370 nm to about 440 nm).
[0065] Advantageously, virtually any complex fluoride phosphor activated with Mn4+ is a suitable example for said red line-emitting phosphor. Non-limiting examples of suitable red line emitting phosphors include the phosphors described herein, as well as those described in parent applications U.S. Patent Applications Nos. 11/364,611, 11/049,598 and 11/285,442, the disclosures of which are incorporated herein by reference in their entirety. A particularly preferred example of such a phosphor is a complex fluoride with coordination number of 6, e.g. A2[MF6]:Mn4+, where A is selected from Li, Na, K, Rb, Cs, NH4, and combinations thereof; and where M is selected from Ge, Si, Sn, Ti, Zr, and combinations thereof. A non-limiting example of a suitable green emitting phosphor is an alkaline earth thiogallate, thioaluminate or a solid solution thereof activated with Eu2+, e.g. strontium thiogallate activated with Eu2+(“STG”)SrGa2S4:Eu2+, and a non-limiting example of a suitable blue-emitting phosphor is strontium chloroapatite activated with Eu2+(“SECA”)Sr5(PO4)3Cl:Eu2+.
 [0066] Backlights made with complex fluoride phosphor activated with Mn4+ can have LER equivalent or better than that of typical blue chip/yellow phosphor LEDs (e.g. greater than 280 Im/Wopt at CCTs higher than 5000K). However, unlike the yellow phosphor based LEDs, they will have very little emission in the yellow region of the spectrum which is undesirable for backlighting applications, as explained earlier. Preferably, such backlights will have a gamut greater than 70% that of the NTSC standard, and more preferably greater than 90% that of the NTSC standard in the CIE 1931 x, y diagram.
[0067] The spectrum of an experimental LED having a CCT of 2900K, Ra of　82 and LER of 342 Im/Wopt  is shown in Fig. 9. The spectrum of a second experimental LED having a CCT of 3500K, Ra of 92 and LER of 312 Im/Wopt is shown in Figure 10. Both of these LEDs use a blue chip with a terbium aluminum garnet phosphor activated with Ce3+(Tb2.91Ce0.09Al4.90O11.85) and a red line emitting complex fluoride phosphor (K2[TiF6]:Mn4+).
[0068] The experimental spectrum of another LED using a blue chip and a blend of the phosphors K2[TiF6]:Mn4+ and STG is shown in Fig. 12. It has chromaticity coordinates x=0.315 and y=0.335 (corresponding to a CCT of 6300K), LER of 292 Im/Wopt  and a gamut 101% that of NTSC in the CIE 1931 x, y diagram, as shown graphically in Fig. 13.」
（［００６１］　蛍光体材料中の各蛍光体の相対量は、スペクトル重み（spectral weight）で記述することができる。スペクトル重み（spectral weight）とは、各蛍光体が蛍光体ブレンドの全体の発光スペクトルに対し寄与する相対量である。全ての個々の蛍光体のスペクトル重み量（spectral weight amounts）は合計すると１になるはずである。好ましいブレンドは、約500〜610nmのピーク放出を有する蛍光体の0.01〜0.80のスペクトル質量、約430〜500nm（約430〜約500nmのピーク放出を有する青色又は青緑色のLEDでの励起に必要とされない）のピーク放出を有する0〜0.19の任意の蛍光体を含み、ブレンドのバランスは、目的のCCT値を獲得する必要に応じて、上述の複合フッ化物蛍光体のうちの一つである。近紫外から緑色LEDシステムにおいての使用、及び上述の波長領域における放出に好適な既知の蛍光体を使用することができる。少なくともCe3+で活性化されるガーネット（例えばYAG:Ce、TAG:Ce及び従来技術で知られるそれらの組成上の修正）は、約500〜610nmのピーク放出を有する、特に好ましい蛍光体である。他の、後者の領域のピーク放出を有する特に好ましい蛍光体は、少なくともEu2+で活性化されるアルカリ土類珪酸塩であり、例えば（Ba、Sr、Ca）2SiO4:Eu2+(“BOS”)及び従来技術で知られるその組成上の修正である。
［００６２］　種々の蛍光体が、ここでは括弧で括られカンマで区切られた異なる元素、例えば(Ba,Sr,Ca)2SiO4:Eu2+の場合のように記載されていることに注意すべきである。当業者に理解されるとおり、この表記の種類は、蛍光体が、どの割合の製剤中にも、これらの明記された元素のいずれか又は全てを含み得ることを意味する。つまり、例えば上述の蛍光体に関するこの表記の種類は、a及びbが0から1の間を変動し、0及び1の数値を含む(BaaSrbCa1-a-b)2SiO4:Eu2+と同様の意味を有する。
［００６３］　上記に詳述したとおり、LEDバックライト機器又は装置は同様に生産できる。ここに使用されるとおり、「機器」及び「装置」という用語は、単一LED光又はバックライトだけでなく、回路基板上又は他の種類の配列中の2以上のLEDバックライトの配列を含む。
［００６４］　610〜650nmのピーク放出波長を有する赤色線放出蛍光体は、少なくとも緑色放出蛍光体（例えば510〜550nmのピーク放出波長を有する）及び青色LEDチップ又は青色放出蛍光体（例えば440〜480nmのピーク放出波長を有する）及び紫色から近紫外放出LEDチップ（例えば、約370nm〜約440nmのピーク放出波長を有する）と併用して、LEDバックライト機器を準備するために使用できる。
［００６５］　有利なことに、Mn4+で活性化された実質上のいずれの複合フッ化物蛍光体も、前記赤色線放出蛍光体の好適な実施例である。好適な赤色線放出蛍光体の非制限的実施例は、親出願の米国特許出願番号11/364,611、11/049,598及び11/285,442に記載される蛍光体同様、ここに記載される蛍光体を含み、それらの開示は参照のためここに全体を組み込んでいる。かかる蛍光体の特に好ましい実施例は、例えばA2[MF6]:Mn4+の配位数6の複合フッ化物であり、AがLi、Na、K、Rb、Cs、NH4及びその組み合わせから選択され、MがGe、Si、Sn、Ti、Zr及びその組み合わせから選択される。
好適な緑色放出蛍光体の非制限的実施例は、アルカリ土類チオガレート、チオアルミネート（thioaluminate）又はEu
2+
で活性化されたその固溶体であり、例えばEu
2+
(“STG”)SrGa
2
S
4
:Eu
2+
で活性化されたストロンチウムチオガレートが挙げられ、好適な青色放出蛍光体の非制限的実施例は、Eu
2+
(“SECA”)Sr
5
(PO
4
)
3
Cl:Eu
2+
で活性化されたストロンチウムクロロアパタイトである
［００６６］　Mn4+で活性化された複合フッ化物蛍光体で生成するバックライトは、典型的な青色チップ／黄色蛍光体LED（例えば5000Kより高いCCTで280Im/Woptより大きい）のLERと同等又はより優れたLERを有することができる。しかしながら、LEDに基づく黄色蛍光体とは異なり、前に述べたように、バックライト応用に望ましくないスペクトルの黄色範囲中に非常にわずかな放出を有する。好ましくは、かかるバックライトはNTSC基準の域の70％より大きい域、より好ましくはCIE1931x,y図中のNTSC基準の域の90％より大きい域を有する。
［００６７］　2900KのCCTを有する実験用のLEDスペクトル、82のRa及び342Im/WoptのLERを図9に示す。3500KのCCT、92のRa及び312Im/WoptのLERを有する第二実験用LEDスペクトルを図10に示す。これら双方のLEDは、Ce3+(Tb2.91Ce0.09Al4.90O11.85)で活性化されたテルビウム・アルミニウム・ガーネット蛍光体を有する青色チップ及び複合フッ化物蛍光体（K2[TiF6]:Mn4+）を放出する赤色線を使用する。
［００６８］　青色チップ及び蛍光体K2[TiF6]:Mn4+とSTGのブレンドを使用する他のLEDの実験用スペクトルを、図12に示す。図13に図示するように、色度座標x=0.315及びy=0.335（6300KのCCTに対応）292Im/WoptのLER及びCIE1931xy図中のNTSCのLERの域101％を有する。」
　
ク　図１３は次のものである
　
ケ　引用発明１
　上記アないしクの摘記事項の記載を総合すると、引用文献１には、次の発明（以下「引用発明１」という。）が記載されていると認められる。
「Mn4+で活性化された、610〜650nmのピーク放出波長を有する赤色線放出複合フッ化物蛍光体材料、510〜550nmのピーク放出波長を有する緑色放出蛍光体、及びa)440〜480nmのピーク放出波長を有する青色LEDチップ又はb)440〜480nmのピーク放出波長を有する青色放出蛍光体のいずれか、及び約370nm〜約440nmのピーク放出波長を有する近紫外放出LEDチップへの紫色を含み、
　前記LEDはGaNを含んでよく、
　前記赤色線放出複合フッ化物蛍光体材料が、
　AがLi、Na、K、Rb、Cs、NH4及びその組み合わせから選択され、MがGe、Si、Sn、Ti、Zr及びその組み合わせから選択されるA2[MF6]:Mn4+を含んでもよく、
　前記赤色線放出複合フッ化物蛍光体材料及び前記緑色放出蛍光体は、前記LEDチップ上へ付着させる蛍光体層として適用できる、放出された放射が蛍光体へ注がれる場合、白色光を生産することが可能な、半導体光源（LED）を含むバックライト放出装置。」
　
（２）当審において通知した拒絶の理由に引用した、本願の優先日前に電気通信回線を通じて公衆に利用可能となった文献である、国際公開第２００７／６６７３３号（以下「引用文献２」という。）には、以下の記載がある。
ア　「[0008]
液晶バックライトなどのディスプレイ用途では
シャープなスペクトルの赤と緑と青色の３種類の蛍光体が必要とされる
中でも、緑色の蛍光体は、色純度が良くシャープな発光を示すものがほとんど見当たらない
　
イ　「[0010]本発明者においては、かかる状況の下で、Eu、および、Si、Al、O、Nの元素を含有する窒化物について鋭意研究を重ねた結果、特定の組成範囲、特定の固溶状態および特定の結晶相を有するものは、波長520nmから550nmの範囲にシャープな発光ピークを持つ蛍光体となることを見出した。すなわち、
β型Si
3
N
4
結晶構造を持つ窒化物または酸窒化物
波長520nmから550nmの範囲の波長にピークを持ち、その半値幅が55nm以下のシャープな発光スぺクトルを有する
β型サイアロン
　
ウ　「[0060]表1に実施例1から4及び比較例の設計組成をまとめる。表2に、表1の設計組成となるべく秤量した実施例1から4及び比較例の各成分の重量をまとめる。表1(実施例1〜4)で示される設計組成の化合物を得るベぐ原料粉末を表2の組成となるように所定量秤量し、窒化ケイ素焼結体製の乳鉢と乳棒で10分以上混合した後に250mのふるいを通すことにより流動性に優れる粉体凝集体を得た。この粉体凝集体を直径20mm高さ20mmの大きさの窒化ホウ素製るつぼに自然落下させて入れた。つぎに、るつぼを黒鉛抵抗加熱方式の電気炉にセットした。焼成操作は、まず、拡散ポンプにより焼成雰囲気を真空とし、室温から800°Cまで毎時500°Cの速度で加熱し、800°Cで純度が99.999体積％の窒素を導入して圧力を0.5MPaとし、毎時500°Cで1300°Cまで昇温し、その後毎分1°Cで1600°Cまで昇温し、その温度で8時間保持した。合成した試料をメノウの乳鉢を用いて粉末に粉砕し、CuのΚα線を用いた粉末X線回折測定(XRD)を行った。その結果、得られたチャートは全てβ型窒化ケイ素構造を有していた。
　
エ　「[0074]図１０は、画像表示装置としての液晶ディスプレイパネルの原理的概略図である。
液晶ディスプレイパネルは、偏光フィルタ71、透明電極73〜77および液晶（液晶分子層）78を含む光シャッタ部分と、バックライト光源70とを含む。バックライト光源70として図7に示す構造の
白色LED
本発明の窒化物からなる蛍光体及びその他の蛍光体を含む混合物蛍光体1と、発光素子として450nmの青色LEDチップ2を用い
[0075]このバックライト光源70は、青色、緑色、赤色の光の成分がシャープなスペクトルから構成されており、偏光フィルタ71で分光されたときの光の分離特性がよいため、分離された光は色度座標上における赤、緑、青の色度点の色純度が良くなる。これにより、
液晶ディスプレイが再現できる色空間が広くなり、色再現性が良い液晶パネルを提供することができる
　
オ　表１は、次のものである。
［表１］
　
カ　引用発明２
　上記オの表１を踏まえて、上記アないしエの摘記事項の記載を総合すると、引用文献２には、次の発明（以下「引用発明２」という。）が記載されていると認められる。
「液晶バックライトなどのディスプレイ用途では、シャープなスペクトルの赤と緑と青色の３種類の蛍光体が必要とされるが、中でも、緑色の蛍光体は、色純度が良くシャープな発光を示すものがほとんど見当たらないため、
　前記緑色の蛍光体として、波長520nmから550nmの範囲の波長にピークを持ち、その半値幅が55nm以下のシャープな発光スぺクトルを有する、β型Si3N4結晶構造を持つ窒化物または酸窒化物であるβ型サイアロンを用い、
　前記β型サイアロン及びその他の蛍光体を含む混合物蛍光体と、発光素子として450nmの青色LEDチップを用いた、液晶ディスプレイが再現できる色空間が広くなり、色再現性が良い液晶パネルを提供することができ、
　前記β型サイアロンの組成は、下記表１の実施例１ないし４のいずれかである白色LED。
［表１］
　　　　　　　　　　　　　　　　　　　　　　　　　　　　　　　　」
　
４　対比・判断
（１）対比
ア　本願発明と引用発明１とを対比するにあたり、対比を容易とするために、下記のとおり、本願発明における下記各記載（ア）及び（イ）をＡ及びＢとそれぞれ置き換え、本願発明を下記イのとおりとする。
（ア）「一般式（Ａ）：ＥｕａＳｉｂＡｌｃＯｄＮｅ（上記一般式（Ａ）中、０．００５≦ａ≦０．４、ｂ＋ｃ＝１２、ｄ＋ｅ＝１６である。）
で実質的に表されるβ型ＳｉＡｌＯＮである２価のユーロピウム付活酸窒化物蛍光体」
　
（イ）「一般式（Ｃ）：ＭＩＩ２（ＭＩＩＩ１−ｈＭｎｈ）Ｆ６　ここにおいて、Ｍｎの組成比（濃度）を示すｈの値は０．００１≦ｈ≦０．１である、
（上記一般式（Ｃ）中、ＭＩＩはＬｉ、Ｎａ、Ｋ、ＲｂおよびＣｓから選ばれる少なくとも１種のアルカリ金属元素、ＭＩＩＩはＧｅ、Ｓｉ、Ｓｎ、ＴｉおよびＺｒから選ばれる少なくとも１種の４価の金属元素を示す。）
で実質的に表される４価のマンガン付活フッ化４価金属塩蛍光体」
　
イ　「ピーク波長４３０〜４８０ｎｍの一次光を発する窒化ガリウム系半導体である発光素子と、発光素子から発せられた一次光の一部を吸収して、一次光の波長よりも長い波長を有する二次光を発する波長変換部とを備える白色発光装置であって、上記波長変換部は、緑色系発光蛍光体および赤色発光蛍光体を含み、
　上記緑色系発光蛍光体が、Ａからなり、
　上記赤色系発光蛍光体が、Ｂからなり、
　前記赤色系発光蛍光体に対し、前記緑色系発光蛍光体が重量比で１５〜４５％の範囲内の混合比率で混合されてなることを特徴とする、バックライト光源用発光装置。」
　
ウ　本願発明と引用発明１を対比する。
（ア）引用発明１の「赤色線放出複合フッ化物蛍光体材料」は、「Mn4+で活性化された、610〜650nmのピーク放出波長を有する」ものであり、「緑色放出蛍光体」は、「510〜550nmのピーク放出波長を有する」ものであり、「青色LEDチップ」は、「440〜480nmのピーク放出波長を有する」ものであるから、本願発明の「赤色発光蛍光体」、「緑色系発光蛍光体」及び「一次光を発する発光素子」にそれぞれ相当する。
　
（イ）引用発明１の「蛍光体層」は、本願発明の「波長変換部」に相当する。
　
（ウ）引用発明１の「バックライト放出装置」は、「放出された放射が蛍光体へ注がれる場合、白色光を生産することが可能な、半導体光源（LED）を含む」から、本願発明の「『白色発光装置』及び『バックライト光源用発光装置』」に相当する。
　
（エ）引用発明１の「（Mn4+で活性化された、610〜650nmのピーク放出波長を有する）赤色線放出複合フッ化物蛍光体材料」及び「（510〜550nmのピーク放出波長を有する）緑色放出蛍光体」を適用した蛍光体層は、「（440〜480nmのピーク放出波長を有する）青色LEDチップ」から発せられた一次光の一部を吸収して、一次光の波長よりも長い波長を有する二次光を発する波長変換を行うものであるといえる。
　また、「前記LEDはGaNを含んでよ」いところ、GaNは窒化ガリウム系半導体である。
　したがって、引用発明１は、本願発明の、「ピーク波長４３０〜４８０ｎｍの一次光を発する窒化ガリウム系半導体である発光素子と、発光素子から発せられた一次光の一部を吸収して、一次光の波長よりも長い波長を有する二次光を発する波長変換部」及び「波長変換部は、緑色系発光蛍光体および赤色発光蛍光体を含み」との点で一致する。
　
（オ）引用発明１の「赤色線放出複合フッ化物蛍光体材料」は、「AがLi、Na、K、Rb、Cs、NH4及びその組み合わせから選択され、MがGe、Si、Sn、Ti、Zr及びその組み合わせから選択されるA2[MF6]:Mn4+」を含んでもよいところ、上記「赤色線放出複合フッ化物蛍光体材料」は、本願発明の「一般式（Ｃ）：ＭＩＩ２（ＭＩＩＩ１−ｈＭｎｈ）Ｆ６　ここにおいて、Ｍｎの組成比（濃度）を示すｈの値は０．００１≦ｈ≦０．１である、（上記一般式（Ｃ）中、ＭＩＩはＬｉ、Ｎａ、Ｋ、ＲｂおよびＣｓから選ばれる少なくとも１種のアルカリ金属元素、ＭＩＩＩはＧｅ、Ｓｉ、Ｓｎ、ＴｉおよびＺｒから選ばれる少なくとも１種の４価の金属元素を示す。）で実質的に表される４価のマンガン付活フッ化４価金属塩蛍光体」と、「一般式（Ｃ）：ＭＩＩ２（ＭＩＩＩ１−ｈＭｎｈ）Ｆ６　（上記一般式（Ｃ）中、ＭＩＩはＬｉ、Ｎａ、Ｋ、ＲｂおよびＣｓから選ばれる少なくとも１種のアルカリ金属元素、ＭＩＩＩはＧｅ、Ｓｉ、Ｓｎ、ＴｉおよびＺｒから選ばれる少なくとも１種の４価の金属元素を示す。）で実質的に表される４価のマンガン付活フッ化４価金属塩蛍光体」の点で一致する。
　
（カ）したがって、両者は、
「ピーク波長４３０〜４８０ｎｍの一次光を発する窒化ガリウム系半導体である発光素子と、発光素子から発せられた一次光の一部を吸収して、一次光の波長よりも長い波長を有する二次光を発する波長変換部とを備える白色発光装置であって、上記波長変換部は、緑色系発光蛍光体および赤色発光蛍光体を含み、
　上記赤色系発光蛍光体が、一般式（Ｃ）：ＭＩＩ２（ＭＩＩＩ１−ｈＭｎｈ）Ｆ６（上記一般式（Ｃ）中、ＭＩＩはＬｉ、Ｎａ、Ｋ、ＲｂおよびＣｓから選ばれる少なくとも１種のアルカリ金属元素、ＭＩＩＩはＧｅ、Ｓｉ、Ｓｎ、ＴｉおよびＺｒから選ばれる少なくとも１種の４価の金属元素を示す。）で実質的に表される４価のマンガン付活フッ化４価金属塩蛍光体からなる、バックライト光源用発光装置。」
である点で一致し、下記ａ及びｂの点で相違する。
　
ａ　本願発明は、「Ｍｎの組成比（濃度）を示すｈの値は０．００１≦ｈ≦０．１である」のに対して、引用発明１は、Ｍｎの組成比がこのように特定されるものではない点（以下「相違点１」という。）。
　
ｂ　本願発明の「緑色系発光蛍光体」は、「Ａからなるもの」であるのに対して、引用発明１の「緑色放出蛍光体」は、「少なくともEu2+で活性化されるアルカリ土類珪酸塩である（Ba、Sr、Ca）2SiO4:Eu2+(“BOS”)」であり、また、本願発明は、「赤色系発光蛍光体に対し、前記緑色系発光蛍光体が重量比で１５〜４５％の範囲内の混合比率で混合されてなる」ものであるのに対して、引用発明１はこのように特定されるものではない点（以下「相違点２」という。）。
　
（２）判断
ア　上記相違点１について検討する。
　引用発明１におけるMn4+は、「活性剤イオン（Mn4+）はまた配位中心として作用し、例えばAl3+などのホスト格子の中心部分を置換する」（上記１（１）カ［0053］）ものであるところ、引用文献１には、「Mn4+で活性化された複合フッ化物蛍光体組成物は、活性剤イオンの望ましい混和レベル（例えば、全M含量が0.1〜30mol.％、より好ましくは2〜15mol％）を十分に確実にできる割合で、適当な原材料を利用することにより調製できる」（上記３（１）カ［0059］）ものであるとされるから、活性剤イオンの望ましい混和レベルで調整されるものであるところ、「Mn4+で活性化された複合フッ化物蛍光体組成物」が、十分な明るさが得られ、かつ、明るさが大きく低下することのない範囲を選択し、その結果その範囲を０．００１ないし０．１とすることに格別の困難はない。したがって、引用発明１において、上記相違点１に係る本願発明の構成となすことは、当業者が容易になし得ることである。
　
イ　上記相違点２について検討する。
（ア）引用発明１の510〜550nmのピーク放出波長を有する緑色放出蛍光体に係り、引用文献１には、「ディスプレイの歴史的な『最高基準』（“golden standard”）はNTSC域であり、色点座標の3セット（CIE1931x,y色度図中、赤色x=0.674及びy=0.326、緑色x=0.218及びy=0.712及び青色X=0.140及びy=0.080）により規定される。一般に、NTSCの70％より大きい域は、多くのバックライト応用に満足できるとみなされ、NTSCの90％より大きい域は、かかる応用のほとんどに満足できるとみなされる」（上記３（１）イ［0011］）と記載され、「蛍光体材料中の各蛍光体の相対量は、スペクトル重み（spectral weight）で記述することができる。スペクトル重み（spectral weight）とは、各蛍光体が蛍光体ブレンドの全体の発光スペクトルに対し寄与する相対量である。全ての個々の蛍光体のスペクトル重み量（spectral weight amounts）は合計すると１になるはずである。好ましいブレンドは、約500〜610nmのピーク放出を有する蛍光体の0.01〜0.80のスペクトル質量、約430〜500nm（約430〜約500nmのピーク放出を有する青色又は青緑色のLEDでの励起に必要とされない）のピーク放出を有する0〜0.19の任意の蛍光体を含み、ブレンドのバランスは、目的のCCT値を獲得する必要に応じて、上述の複合フッ化物蛍光体のうちの一つである。近紫外から緑色LEDシステムにおいての使用、及び上述の波長領域における放出に好適な既知の蛍光体を使用することができる」（上記３（１）キ［0061］）と記載されている。
　また、引用発明１の「緑色放出蛍光体」に係り、引用文献１の３（１）キの［００６５］には「好適な緑色放出蛍光体の非制限的実施例」は、「アルカリ土類チオガレート、チオアルミネート（thioaluminate）又はEu2+で活性化されたその固溶体であり、例えばEu2+(“STG”)SrGa2S4:Eu2+で活性化されたストロンチウムチオガレートが挙げられ」と記載され、「緑色放出蛍光体」は、「非制限的実施例」として挙げることができるものであることに照らしてみても、引用文献１には、引用発明１の「緑色放出蛍光体」を、「少なくともEu2+で活性化されるアルカリ土類珪酸塩である（Ba、Sr、Ca）2SiO4:Eu2+(“BOS”)」以外の、他の蛍光体を用いてもよいことが示唆されているといえる。
　
（イ）そうすると、引用発明１において、上記ａに示された510〜550nmのピーク放出波長を有する緑色放出蛍光体に代えて他の好適な510〜550nmのピーク放出波長を有する緑色放出蛍光体を用いてよく、また、目的のCCT値を獲得する必要に応じて、蛍光体材料中の各蛍光体の相対量を、好ましいブレンドとなしてよいといえる。
　
（ウ）しかるところ、引用文献２には、「液晶バックライトなどのディスプレイ用途では、シャープなスペクトルの赤と緑と青色の３種類の蛍光体が必要とされるが、中でも、緑色の蛍光体は、色純度が良くシャープな発光を示すものがほとんど見当たらないため、前記緑色の蛍光体として、波長520nmから550nmの範囲の波長にピークを持ち、その半値幅が55nm以下のシャープな発光スぺクトルを有する、β型Si3N4結晶構造を持つ窒化物または酸窒化物であるβ型サイアロンを用い、前記β型サイアロン及びその他の蛍光体を含む混合物蛍光体と、発光素子として450nmの青色LEDチップを用いた、液晶ディスプレイが再現できる色空間が広くなり、色再現性が良い液晶パネルを提供することができ、前記β型サイアロンの組成は、下記表１の実施例１ないし４のいずれかである白色LED。
［表１］
　　　　　　　　　　　　　　　　　　　　　　　　　　　　　　　」
の発明（引用発明２）が記載されており、引用発明１において、510〜550nmのピーク放出波長を有する緑色放出蛍光体として、引用発明２に用いられている、「波長520nmから550nmの範囲の波長にピークを持ち、その半値幅が55nm以下のシャープな発光スぺクトルを有する」上記Ｂの組成範囲に含まれる組成からなる「β型サイアロン」を用いることに格別の困難性はない。
　
（エ）また、引用発明１の「緑色放出蛍光体」として、引用発明２に用いられている、「波長520nmから550nmの範囲の波長にピークを持ち、その半値幅が55nm以下のシャープな発光スぺクトルを有する」上記Ｂの組成範囲に含まれる組成からなる「β型サイアロン」を用いるに際し、それぞれの蛍光体材料中の各蛍光体の相対量をどのようにするかに関し、「赤色線放出複合フッ化物蛍光体材料」及び「緑色放出蛍光体」の相対量の比をどちらを多くするかは、「赤色線放出複合フッ化物蛍光体材料」を多くすれば赤色味が強くなり、また、「緑色放出蛍光体」を多くすれば緑色味が強くなることは通常の予測し得ることであって、目的とする色に合わせて、それらの相対量を定めることは、当業者が必要に応じて適宜になし得ることである。
　
（オ）よって、引用発明１において、510〜550nmのピーク放出波長を有する緑色放出蛍光体として、引用発明２に用いられている、「波長520nmから550nmの範囲の波長にピークを持ち、その半値幅が55nm以下のシャープな発光スぺクトルを有する」上記Ｂの組成範囲に含まれる組成からなる「β型サイアロン」を用い、その際、それぞれの蛍光体材料中の各蛍光体の相対量を好ましいブレンドとなして、本願発明の相違点２の構成とすることは、当業者が容易になし得たことである。
　そして、引用発明１の、「緑色放出蛍光体」にかえて、引用発明２の、「β型Si3N4結晶構造を持つ窒化物または酸窒化物であるβ型サイアロン」を適用したものが、青色LEDチップの発光を効率よく吸収して、高効率な白色光を発光するとともに、色再現性が良好な白色光を得ることができるものとなることは、当業者が容易に予測し得たことであって、本願発明の効果は格別なものではない。
　
ウ　請求人の主張について
　請求人は平成２７年１月９日に提出した意見書において、
（ア）「〔３−１〕相違点１に関するご判断について
　・・・しかしながら、引用文献１には、活性剤イオンの望ましい混和レベルを、単に一例として、『例えば、全Ｍ含量が０．１〜３０ｍｏｌ．％、より好ましくは２〜１５ｍｏｌ％』というかなり広い範囲が記載されているのみであり、・・・限定的範囲（本願発明の０．００１≦ｈ≦０．１の数値範囲は、引用文献１の０．１〜１０ｍｏｌ％の数値範囲に相当）の開示はなく、本願発明のような実際に試行錯誤を行い見出した臨界的意義を踏まえた数値範囲は記載されていません。
　したがって、相違点１は、格別の困難性を伴うものであり、当業者が発明を実施するに際して適宜定める設計的事項に該当するものではないと思量致します。」（同意見書２頁４０行ないし３頁１６行）
（イ）「〔３−２〕相違点２に関するご判断について
　・・・引用文献１に記載されている『蛍光体のスペクトル質量（spectral weight amounts）』・・・が、・・・本願発明で規定している『重量比で示された蛍光体の混合比率』とは全く異なる概念であることは明らかです。・・・
　このように全く異なる概念であるスペクトル重みについて開示する引用文献１からは、本願発明の特徴の一つである・・・重量比の規定自体について何ら教示、示唆するものではなく、ましてや、補正後の請求項１に係る本願発明のように『緑色系発光蛍光体よりも赤色系発光蛍光体の量が多いこと』は当然に教示も示唆もするものではありません。・・・
　また・・・、従来の緑色蛍光体と赤色蛍光体との組合せでは、緑色蛍光体を赤色蛍光体よりも多くの割合で用いることが技術常識でありました。・・・
　すなわち、・・・本願出願人は、非常識ともいえる緑色系発光蛍光体より赤色系発光蛍光体を多く入れることで明るさと色再現性（ＮＴＳＣ比）とを同時に満足するバックライト光源用発光装置に好適な白色発光装置を得ることができることを見出したものであって、出願当時の技術常識からも本願発明に至る論理付けはできないことは明白であると思料致します。・・・
　出願人は、この点をさらに明確にするために、請求項１において、上述の混合比率に関する規定と共に、発光素子として『ピーク波長４３０〜４８０ｎｍの一次光を発する窒化ガリウム系半導体』を用いる点（当該規定により奏される効果については当初明細書の段落［００２７］の記載も参照）、さらには、『白色』発光装置であり、『バックライト光源用』である旨を限定する補正を行ないました。
　このような補正後の請求項１に係る本願発明は、引用文献１〜３のいずれにも開示、教示、示唆されておらず、引用文献１〜３をどのように組み合わせても想到し得るものではありません。」（３頁１７行ないし８頁２２行）
と主張し、
　あわせて、平成２７年２月３日に送付されたファクシミリにて、
「・発光素子を『白色光源』用途で使用する場合は・・・混合比率が５〜７０％の範囲にあれば十分にこの要件を満たします。
・一方、発光装置を、特にバックライト用の光源として用いる場合は、・・・混合比率を１５〜４５％の範囲とすることにより・・・好適な白色発光装置を得ることができます。」
（同ファクシミリ２頁右欄９行ないし最下行）と釈明する。
　しかしながら、本願発明は、引用発明１、引用文献１の記載事項及び引用発明２から当業者が容易に発明できたものであることは上述したとおりである。
　
エ　小括
　以上の検討によれば、本願請求項１に係る発明は、引用発明１、引用文献１の記載事項及び引用発明２に基づいて当業者が容易に発明をすることができたものである。
　
５　むすび
　以上のとおり、本願発明は、引用発明１、引用文献１の記載事項及び引用発明２に基づいて当業者が容易に発明をすることができたものであるから、特許法第２９条第２項の規定により、特許を受けることができないものである。
　
　よって、結論のとおり審決する。